"少なくとも6.1重量のZrO2を含有する、ケイ酸リチウムガラスセラミック。6.1重量~20.0重量、好ましくは8.0重量~20.0重量、特に好ましくは8.0重量~18.0重量、そして非常に特に好ましくは10.0重量~16.0重量のZrO2を含有する、請求項1に記載のガラスセラミック。メタケイ酸リチウムを主要結晶相として含有し、そして特に、10体積より多く、好ましくは20体積より多く、そして特に好ましくは30体積より多くのメタケイ酸リチウム結晶を含有する、請求項1または2に記載のガラスセラミック。二ケイ酸リチウムを主要結晶相として含有し、そして特に、10体積より多く、好ましくは20体積より多く、そして特に好ましくは30体積より多くの二ケイ酸リチウム結晶を含有する、請求項1または2に記載のガラスセラミック。55.0重量~71.0重量、特に60.0重量~69.0重量のSiO2を含有する、請求項1~4のいずれか1項に記載のガラスセラミック。9.0重量~17.0重量、特に11.0重量~15.0重量のLi2Oを含有する、請求項1~5のいずれか1項に記載のガラスセラミック。0.5重量~12.0重量、特に2.5重量~7.0重量の造核剤を含有し、該造核剤が、特に、P2O5、TiO2、Nb2O5および/または金属から選択され、そして好ましくは、P2O5である、請求項1~6のいずれか1項に記載のガラスセラミック。さらなるアルカリ金属酸化物を、1.0重量~7.0重量、好ましくは2.0重量~7.0重量、そして特に好ましくは2.0重量~5.0重量の量で含有し、該さらなるアルカリ金属酸化物が、特に、K2O、Cs2Oおよび/またはRb2Oであり、好ましくは、K2Oである、請求項1~7のいずれか1項に記載のガラスセラミック。5.0重量までのアルカリ土類金属酸化物を含有し、該アルカリ土類金属酸化物が、好ましくは、CaO、BaO、MgOおよび/またはSrOである、請求項1~8のいずれか1項に記載のガラスセラミック。0.2重量~10.0重量、特に2.5重量~7.0重量、そして好ましくは2.5重量~3.5重量の三価元素の酸化物を含有し、該三価元素の酸化物が特に、Al2O3、Y2O3、La2O3、および/またはBi2O3であり、そして好ましくは、Al2O3である、請求項1~9のいずれか1項に記載のガラスセラミック。少なくとも1種のさらなる四価元素の酸化物、特にSnO2もしくはGeO2、1種のさらなる五価元素の酸化物、特にBi2O5、または1種の六価元素の酸化物、特にWO3もしくはMoO3を含有する、請求項1~10のいずれか1項に記載のガラスセラミック。以下の成分:成分重量SiO255.0~71.0Li2O9.0~17.0K2O1.0~5.0、特に2.0~5.0Al2O30.5~5.0、特に2.5~3.5P2O50.5~12.0、特に2.5~7.0ZrO26.1~20.0、特に8.0~20.0のうちの少なくとも1つ、好ましくは全てを含有する、請求項1~11のいずれか1項に記載のガラスセラミック。KIC値として測定される、少なくとも1.5MPam0.5、そして特に1.8MPam0.5より高い破壊靱性を有する、請求項1~12のいずれか1項に記載のガラスセラミック。請求項1~2または5~12のいずれか1項に記載のガラスセラミックの成分を含有する、ケイ酸リチウムガラス。メタケイ酸リチウム結晶および/または二ケイ酸リチウム結晶を形成するのに適した核を含有する、請求項14に記載のケイ酸リチウムガラス。粉末、ブランクまたは歯科用修復物の形態で存在する、請求項1~13のいずれか1項に記載のガラスセラミック、または請求項14もしくは15に記載のガラス。請求項1~13もしくは16のいずれか1項に記載のガラスセラミック、または請求項15に記載のガラスを調製するためのプロセスであって、該ガラスセラミックまたは該ガラスの成分を含む出発ガラスが、450°C~950°Cの範囲での少なくとも1回の熱処理に供される、プロセス。酸化ジルコニウムセラミックをコーティングするための、請求項1~13もしくは16のいずれか1項に記載のガラスセラミック、または請求項14もしくは15に記載のガラスの使用。歯科材料としての、特に、歯科用修復物をコーティングするため、および歯科用修復物を調製するための、請求項1~13もしくは16のいずれか1項に記載のガラスセラミック、または請求項14もしくは15に記載のガラスの使用。酸化ジルコニウムセラミックをコーティングするためのプロセスであって、請求項1~13もしくは16のいずれか1項に記載のガラスセラミック、または請求項14もしくは15に記載のガラスが、該酸化ジルコニウムセラミックに塗布され、そして高温に曝露される、プロセス。請求項1~13もしくは16のいずれか1項に記載のガラスセラミック、または請求項14もしくは15に記載のガラスでコーティングされた、酸化ジルコニウムセラミック。すでに公知であるガラスセラミックの上記欠点を考慮して、本発明の目的は、特に粘性状態でプレスすることによって、プロセスが実質的に亀裂も傷も含まないコーティングを形成するプロセスで、酸化ジルコニウムセラミックにコーティングされ得るガラスセラミックを提供することである。さらに、このガラスセラミックは、コーティングされる酸化ジルコニウムセラミックとしっかりした結合を形成し得るべきであり、そしてこのガラスセラミックが特に歯科用修復物のためのコーティング材料として、かつ歯科用修復物を調製するための材料としてもまた、使用されることを可能にする視覚的特性および機械特性を有するべきである。上記課題を解決するために、本発明は、例えば、以下を提供する:項目1少なくとも6.1重量のZrO2を含有する、ケイ酸リチウムガラスセラミック。項目26.1重量~20.0重量、好ましくは8.0重量~20.0重量、特に好ましくは8.0重量~18.0重量、そして非常に特に好ましくは10.0重量~16.0重量のZrO2を含有する、上記項目に記載のガラスセラミック。項目3メタケイ酸リチウムを主要結晶相として含有し、そして特に、10体積より多く、好ましくは20体積より多く、そして特に好ましくは30体積より多くのメタケイ酸リチウム結晶を含有する、上記項目のいずれか1項に記載のガラスセラミック。項目4二ケイ酸リチウムを主要結晶相として含有し、そして特に、10体積より多く、好ましくは20体積より多く、そして特に好ましくは30体積より多くの二ケイ酸リチウム結晶を含有する、上記項目のいずれか1項に記載のガラスセラミック。項目555.0重量~71.0重量、特に60.0重量~69.0重量のSiO2を含有する、上記項目のいずれか1項に記載のガラスセラミック。項目69.0重量~17.0重量、特に11.0重量~15.0重量のLi2Oを含有する、上記項目のいずれか1項に記載のガラスセラミック。項目70.5重量~12.0重量、特に2.5重量~7.0重量の造核剤を含有し、該造核剤が、特に、P2O5、TiO2、Nb2O5および/または金属から選択され、そして好ましくは、P2O5である、上記項目のいずれか1項に記載のガラスセラミック。項目8さらなるアルカリ金属酸化物を、1.0重量~7.0重量、好ましくは2.0重量~7.0重量、そして特に好ましくは2.0重量~5.0重量の量で含有し、該さらなるアルカリ金属酸化物が、特に、K2O、Cs2Oおよび/またはRb2Oであり、好ましくは、K2Oである、上記項目のいずれか1項に記載のガラスセラミック。項目95.0重量までのアルカリ土類金属酸化物を含有し、該アルカリ土類金属酸化物が、好ましくは、CaO、BaO、MgOおよび/またはSrOである、上記項目のいずれか1項に記載のガラスセラミック。項目100.2重量~10.0重量、特に2.5重量~7.0重量、そして好ましくは2.5重量~3.5重量の三価元素の酸化物を含有し、該三価元素の酸化物が特に、Al2O3、Y2O3、La2O3、および/またはBi2O3であり、そして好ましくは、Al2O3である、上記項目のいずれか1項に記載のガラスセラミック。項目11少なくとも1種のさらなる四価元素の酸化物、特にSnO2もしくはGeO2、1種のさらなる五価元素の酸化物、特にBi2O5、または1種の六価元素の酸化物、特にWO3もしくはMoO3を含有する、上記項目のいずれか1項に記載のガラスセラミック。項目12以下の成分:成分重量SiO255.0~71.0Li2O9.0~17.0K2O1.0~5.0、特に2.0~5.0Al2O30.5~5.0、特に2.5~3.5P2O50.5~12.0、特に2.5~7.0ZrO26.1~20.0、特に8.0~20.0のうちの少なくとも1つ、好ましくは全てを含有する、上記項目のいずれか1項に記載のガラスセラミック。項目13KIC値として測定される、少なくとも1.5MPam0.5、そして特に1.8MPam0.5より高い破壊靱性を有する、上記項目のいずれか1項に記載のガラスセラミック。項目14上記項目のいずれか1項に記載のガラスセラミックの成分を含有する、ケイ酸リチウムガラス。項目15メタケイ酸リチウム結晶および/または二ケイ酸リチウム結晶を形成するのに適した核を含有する、上記項目のいずれか1項に記載のケイ酸リチウムガラス。項目16粉末、ブランクまたは歯科用修復物の形態で存在する、上記項目のいずれか1項に記載のガラスセラミック、または上記項目のいずれか1項に記載のガラス。項目17上記項目のいずれか1項に記載のガラスセラミック、または上記項目のいずれか1項に記載のガラスを調製するためのプロセスであって、該ガラスセラミックまたは該ガラスの成分を含む出発ガラスが、450°C~950°Cの範囲での少なくとも1回の熱処理に供される、プロセス。項目18酸化ジルコニウムセラミックをコーティングするための、上記項目のいずれか1項に記載のガラスセラミック、または上記項目のいずれか1項に記載のガラスの使用。項目19歯科材料としての、特に、歯科用修復物をコーティングするため、および歯科用修復物を調製するための、上記項目のいずれか1項に記載のガラスセラミック、または上記項目のいずれか1項に記載のガラスの使用。項目20酸化ジルコニウムセラミックをコーティングするためのプロセスであって、上記項目のいずれか1項に記載のガラスセラミック、または上記項目のいずれか1項に記載のガラスが、該酸化ジルコニウムセラミックに塗布され、そして高温に曝露される、プロセス。項目21上記項目のいずれか1項に記載のガラスセラミック、または上記項目のいずれか1項に記載のガラスでコーティングされた、酸化ジルコニウムセラミック。上記目的は、請求項1~13もしくは16のいずれか1項に記載のケイ酸リチウムガラスセラミックによって達成される。また、本発明の主題は、請求項14または15に記載のケイ酸リチウムガラス、請求項17に記載のガラスセラミックおよびガラスを調製するためのプロセス、請求項18および19に記載のこれらの使用、請求項20に記載の酸化ジルコニウムセラミックをコーティングするためのプロセス、ならびに請求項21に記載のコーティングされた酸化ジルコニウムセラミックである。摘要特に粘性状態でプレスすることによって、酸化ジルコニウムセラミックに有利に塗布され得、そしてこの酸化ジルコニウムセラミックとしっかりした結合を形成し得る、ケイ酸リチウムガラスセラミックおよびガラスが記載される。本発明によって、特に粘性状態でプレスすることによって、酸化ジルコニウムセラミックに有利に塗布され得、そしてこの酸化ジルコニウムセラミックとしっかりした結合を形成し得る、ケイ酸リチウムガラスセラミックおよびガラスが提供される。本発明によるケイ酸リチウムガラスセラミックは、少なくとも6.1重量のZrO2、そして特に、少なくとも6.5重量、好ましくは少なくとも7.0重量、そして特に好ましくは少なくとも8.0重量のZrO2を含有することを特徴とする。さらに好ましい実施形態において、このガラスセラミックは、特に6.1重量~20.0重量、好ましくは8.0重量~20.0重量、特に好ましくは8.0重量~18.0重量、そして非常に特に好ましくは10.0重量~16.0重量のZrO2を含有する。さらに、55.0重量~71.0重量、そして特に60重量~69重量のSiO2を含有するガラスセラミックが好ましい。さらに、9.0重量~17.0重量、そして特に11重量~15重量のLi2Oを含有するガラスセラミックが好ましい。さらに、このガラスセラミックが、0.5重量~12.0重量、そして特に2.5重量~7.0重量の造核剤を含有する場合に特に好ましいことが示された。好ましい造核剤は、P2O5、TiO2、Nb2O5、金属例えば、Pt、Pd、AuおよびAg、またはこれらの混合物から選択される。特に好ましくは、このガラスセラミックは、P2O5を造核剤として含有する。驚くべきことに、造核剤としてのP2O5は、特に、所望の二ケイ酸リチウム結晶の形成を起こし、一方で、ZrO2含有結晶相これは、半透明性のかなりの低下を引き起こし得るの形成を大いに防止する。その使用によって、他の望ましくない二次結晶相の形成もまた、見かけ上大いに防止される。本発明によるガラスセラミックは、好ましくは、さらなるアルカリ金属酸化物を、1.0重量~7.0重量、好ましくは2.0重量~7.0重量、そして特に好ましくは2.0重量~5.0重量の量で含有する。用語さらなるアルカリ金属酸化物とは、Li2O以外のアルカリ金属酸化物をいう。さらなるアルカリ金属酸化物は、特に、K2O、Cs2Oおよび/またはRb2Oであり、そして特に好ましくは、K2Oである。K2Oの使用は、従来のガラスセラミックにおいて使用されるNa2Oと比較して、ガラス網目構造の強化に寄与すると仮定される。ガラスセラミックは、2.0未満、特に1.0未満、好ましくは0.5未満Na2Oを含有すること、および特に好ましくは、Na2Oを本質的に含まないことが好ましい。ガラスセラミックは、5.0重量までのアルカリ土類金属酸化物を含有することがさらに好ましく、ここでこのアルカリ土類金属酸化物は、特に、CaO、BaO、MgO、SrOまたはこれらの混合物である。さらに、0.2重量~10.0重量、特に2.5重量~7.0重量、そして好ましくは2.5重量~3.5重量の三価元素の酸化物を含有するガラスセラミックが好ましく、ここでこの酸化物は特に、Al2O3、Y2O3、La2O3、Bi2O3およびこれらの混合物から選択され、そして好ましくは、Al2O3である。以下の成分のうちの少なくとも1つ、そして好ましくは全てを含有するガラスセラミックが、特に好ましい:成分重量SiO255.0~71.0Li2O9.0~17.0K2O1.0~7.0、特に2.0~5.0Al2O30.5~5.0、特に2.5~3.5P2O50.5~12.0、特に2.5~7.0ZrO26.1~20.0、特に8.0~20.0。本発明によるガラスセラミックはさらにまた、さらなる成分を含有し得、これらのさらなる成分は、特に、さらなる四価元素の酸化物、さらなる五価元素の酸化物、六価元素の酸化物、融解加速剤、着色剤および蛍光剤から選択される。用語さらなる四価元素の酸化物とは、SiO2およびZrO2以外の四価元素の酸化物をいう。さらなる四価元素の酸化物の例は、SnO2およびGeO2である。用語さらなる五価元素の酸化物とは、P2O5以外の五価元素の酸化物をいう。さらなる五価元素の酸化物の例は、Bi2O5である。六価元素の酸化物の例は、WO3およびMoO3である。少なくとも1つのさらなる四価元素の酸化物、1つのさらなる五価元素の酸化物または1つの六価元素の酸化物を含有するガラスセラミックが好ましい。融解加速剤の例は、フッ化物である。着色剤および蛍光剤の例は、d元素の酸化物およびf元素の酸化物であり、例えば、Ti、Sc、Mn、Fe、Ag、Ta、W、Ce、Pr、Nd、Tb、ErおよびYbの酸化物である。以下で使用される用語主要結晶相とは、他の結晶相と比較して体積の割合が最も高い結晶相をいう。本発明によるガラスセラミックは、好ましくは、メタケイ酸リチウムを主要結晶相として含有する。特に、このガラスセラミックは、ガラスセラミック全体に対して10体積より多く、好ましくは20体積より多く、そして特に好ましくは30体積より多くのメタケイ酸リチウム結晶を含有する。さらに好ましい実施形態において、このガラスセラミックは、二ケイ酸リチウムを主要結晶相として含有する。特に、このガラスセラミックは、ガラスセラミック全体に対して10体積より多く、好ましくは20体積より多く、そして特に好ましくは30体積より多くの二ケイ酸リチウム結晶を含有する。本発明による二ケイ酸リチウムガラスセラミックは、特に良好な機械特性を示し、そして本発明によるメタケイ酸リチウムガラスセラミックの熱処理により、製造され得る。驚くべきことに、その高いZrO2含有量にもかかわらず、本発明による二ケイ酸リチウムガラスセラミックは、有利な機械パラメータ例えば、高い破壊靱性値を有し、そして酸化ジルコニウムセラミックに、粘性状態で、焼結または特にプレスによって、ガラスセラミックに応力これにより、亀裂または傷が現れるを生じさせずに塗布され得ることが示された。これらの非常に良好な機械特性が、このガラスセラミックの構造が二ケイ酸リチウム結晶これらは通常、互いに架橋しないを有するにもかかわらず達成されることは、特に驚くべきことである。他方で、このような架橋は、公知の二ケイ酸リチウムガラスセラミックと起こり、そしてこのことは、これらの高い強度の主要な理由であるとみなされる。本発明によるガラスセラミック中のZrO2が、公知の製品とは異なり、他の結晶相のための造核剤としては働かず、むしろ、包埋されたZr-O多面体を介するガラス網目構造を強化することが、現在仮定される。これらの多面体は、[ZrO6/2]2-または[ZrO8/2]4-の構造単位であり得、これらは、網目構造形成物または網目構造改変物として機能する。その高いZrO2含有量にもかかわらず、本発明による二ケイ酸リチウムガラスセラミックが高い半透明性を有すること、および非晶質-非晶質相分離が起こらないこと、および従って、特に酸化ジルコニウムセラミックベースの歯科用修復物の美的に好ましいコーティングのために使用され得ることもまた、驚くべきことである。本発明による二ケイ酸リチウムガラスセラミック中に存在する二ケイ酸リチウム結晶は、特に、小板の形状を有する。この特別な形態は、酸化ジルコニウムセラミックとの亀裂のない材料結合を可能にすると仮定される。熱冷却段階中の材料結合における重大な応力の蓄積は、細長い、すなわち針状晶を有する二ケイ酸リチウムガラスセラミックよりも、小板形状の結晶形態において、さほど顕著ではないようである。さらに、良好な破壊靱性KIC値により表わされるは、小板形状の結晶形態で達成される。本発明による二ケイ酸リチウムガラスセラミックは、特に、少なくとも1.5MPam0.5、そして特に、1.8MPam0.5より高い破壊靱性KIC値として測定されるを有する。さらに、好ましくは200MPa~500MPaの高い二軸破壊靱性を有する。さらに、酢酸中での保存後の質量損失により決定された、高い化学耐性を示す。この化学耐性は、特に、60μg/cm2未満である。最後に、特に10.3×10-6K-1m/m未満100°C~500°Cの範囲で測定したの線形熱膨張係数を有し、従って、これは一般に、コーティングされるべき酸化ジルコニウムセラミックの線形熱膨張係数より小さい。本発明はまた、メタケイ酸リチウム結晶および/または二ケイ酸リチウム結晶を形成するのに適した核を有するケイ酸リチウムガラスに関し、このガラスは、本発明による上記ガラスセラミックの成分を含有する。従って、このガラスは、少なくとも6.1重量のZrO2を含有する。このガラスの好ましい実施形態に関して、本発明によるガラスセラミックの上記好ましい実施形態が参照される。本発明による核を有するガラスは、対応して構成された出発ガラスの熱処理により製造され得、これは、本発明のさらなる局面を形成する。さらなる熱処理によって、本発明によるメタケイ酸リチウムガラスセラミックが形成され得、これが次に、さらなる熱処理によって、本発明による二ケイ酸リチウムガラスセラミックに転換され得る。この出発ガラス核を有するガラスおよびメタケイ酸リチウムガラスセラミックは、結果として、高強度二ケイ酸リチウムガラスセラミックの製造のための前駆体とみなされ得る。本発明によるガラスセラミックおよび本発明によるガラスは、特に、粉末またはブランクの形態で存在する。なぜなら、これらは、これらの形態で容易にさらに加工され得るからである。しかし、これらはまた、歯科用修復物例えば、インレー、アンレー、クラウンまたは橋脚歯の形態で存在してもよい。本発明はまた、本発明によるガラスセラミックおよび本発明による核を有するガラスを調製するためのプロセスに関し、このプロセスにおいて、このガラスセラミックまたはこのガラスの成分を有する出発ガラスが、450°C~950°Cの範囲での、少なくとも1回の熱処理に供される。従って、この出発ガラスは、少なくとも6.1重量のZrO2を含有する。さらに、この出発ガラスはまた、好ましくは、ケイ酸リチウムガラスセラミックの形成を可能にする目的で、適切な量のSiO2およびLi2Oを含有する。さらに、この出発ガラスはまた、さらなる成分例えば、本発明によるケイ酸リチウムガラスセラミックについて上に与えられた成分を含有し得る。ガラスセラミックについてもまた好ましいと記載された実施形態が、好ましい。この出発ガラスを調製するために、この手順は特に、適切な出発材料例えば、カーボネート、酸化物、ホスフェートおよびフッ化物の混合物を、特に1300°C~1600°Cの温度で、2時間~10時間融解することである。特に高い均質性を達成するために、得られるガラス融解物を、ガラス顆粒を形成する目的で水に注ぎ、次いで、得られる顆粒を再度融解する。次いで、この融解物を、出発ガラスのブランクいわゆる固体ガラスブランクまたはモノリシックブランクを製造するための型に注ぎ得る。顆粒を調製する目的で、この融解物を再度水に注ぐこともまた可能である。次いで、この顆粒が、粉砕後および必要に応じてさらなる成分例えば、着色剤および蛍光剤への添加後にプレスされて、ブランクいわゆる粉末未焼結コンパクトを形成し得る。最後に、この出発ガラスはまた、顆粒化後に粉末を形成するように加工され得る。次いで、この出発ガラスは、例えば固体ガラスブランク、粉末未焼結コンパクトまたは粉末の形態で、450°C~950°Cの範囲での少なくとも1回の熱処理に供される。1回目の熱処理は、最初に500°C~600°Cの範囲の温度で実施されて、メタケイ酸リチウム結晶および/または二ケイ酸リチウム結晶を形成するのに適した核を有する、本発明によるガラスを調製することが好ましい。次いで、このガラスは好ましくは、より高温、特に、570°Cより高温での少なくとも1回のさらなる温度処理に供されて、メタケイ酸リチウムまたは二ケイ酸リチウムの結晶化を起こし得る。本発明によるプロセスにおいて実施される少なくとも1回の熱処理はまた、本発明によるガラスまたは本発明によるガラスセラミックを、選択された酸化ジルコニウムセラミック上にプレスまたは焼結する間に行われ得る。歯科用修復物例えば、インレー、アンレー、クラウンまたは橋脚歯が、本発明によるガラスセラミックおよび本発明によるガラスから調製され得る。従って、本発明はまた、歯科用修復物の調製のためのこれらの使用に関する。しかし、本発明によるガラスセラミックおよび本発明によるガラスは、酸化ジルコニウムセラミックをコーティングするために特に適切である。従って、本発明はまた、酸化ジルコニウムセラミックをコーティングするための、本発明によるガラスまたは本発明によるガラスセラミックの使用に関する。本発明はまた、酸化ジルコニウムセラミックをコーティングするためのプロセスに関し、このプロセスにおいて、本発明によるガラスセラミックまたは本発明によるガラスは、酸化ジルコニウムセラミックに塗布され、そして高温に供される。このことは特に、焼結および好ましくはプレスによって、行われ得る。焼結を用いて、ガラスセラミックまたはガラスは、コーティングされるべきセラミックに通常の様式で例えば、粉末として塗布され、次いで高温で焼結される。好ましいプレスにおいて、本発明によるガラスセラミックまたは本発明によるガラスは、例えば、粉末未焼結コンパクトまたはモノリシックブランクの形態で、例えば700°C~1200°Cの高温で、圧力例えば、2バール~10バールを加えながらプレスされる。EP231773に記載される方法、およびそこに開示されるプレス炉が、特にこのために使用され得る。適切な炉は、例えば、ProgramatEP5000IvoclarVivadentAG製,Liechtensteinである。コーティングプロセスの完了後、本発明によるガラスセラミックは、二ケイ酸リチウムを主要結晶相として含有して存在することが好ましい。なぜなら、特に良好な特性を有するからである。驚くべきことに、本発明によるガラスセラミックは、一旦、酸化ジルコニウムセラミック上にコーティングされると、実用的なことに、傷および亀裂を有さず、そしてガラスセラミックとセラミックとの間にしっかりした結合が達成されることが示される。この酸化ジルコニウムセラミックは、その四面体相を安定化するために、Ce、Y、Sr、CaまたはMgの少なくとも1つの酸化物を含有することが好ましい。この酸化ジルコニウムセラミックはまた、他の無機成分を含む複合材の形態で存在し得る。本発明によるガラスセラミックまたは本発明によるガラスでコーティングされた酸化ジルコニウムセラミックは、本発明のさらなる主題を形成する。本発明によるガラスセラミックおよび本発明によるガラスの、その前駆体としての上記特性の観点から、これらはまた、歯科学における使用に特に適切である。従って、本発明の主題はまた、本発明によるガラスセラミックまたは本発明によるガラスの、歯科材料としての使用、特に、歯科用修復物を調製するための使用、または歯科用修復物例えば、クラウンおよびブリッジのためのコーティング材料としての使用である。本発明による二ケイ酸リチウムガラスセラミックと酸化ジルコニウムセラミックとの結合において、このガラスセラミック中に亀裂が生じないことは、驚くべきことである。特に、二ケイ酸リチウム結晶の特別な小板形状の形態は、このために重要なものであると考えられる。熱冷却段階中の材料結合における重大な応力の蓄積は、細長い、すなわち針状晶を有する二ケイ酸リチウムガラスセラミックよりも、小板形状の結晶形態において、さほど顕著ではないようである。さらに、2.1MPam0.5までの良好な破壊靱性は、特に小板形状の結晶形態で達成されるが、二ケイ酸リチウム結晶の直接の架橋は、この構造においては本質的に見られない。従って、本発明によるコーティングされた酸化ジルコニウムセラミックは、高い強度と、一方では高靱性の酸化ジルコニウムセラミックとの間、そして他方では、強靭なガラスセラミックとの間の強い複合物であり、この理由により、この複合物は、咀嚼サイクルにおける高い負荷を吸収し得る。従って、本発明によるガラスセラミックはまた、有利なことに、酸化ジルコニウムセラミックベースの部材を3つより多く備える、長距離にまたがるブリッジのコーティングにおいて、直接使用され得る。本発明は、実施例を参照しながら以下により詳細に記載される。実施例1~28組成および結晶相合計28個の、本発明によるガラスおよびガラスセラミック表I~表IVに与えられる組成を有するを、対応する出発ガラスの融解、続いて制御された核形成および結晶化のための熱処理により調製した。この目的で、これらの出発ガラスを最初に、100g~200gの規模で、通常の素材から1400°C~1500°Cで融解し、そして水に注ぐことにより、ガラスフリットに転換した。次いで、これらのガラスフリットを、均質化のために、1450°C~1550°Cで1時間~3時間、2回目に融解した。得られたガラス融解物を予熱した型に注いで、ガラスモノリスを製造した。これらのガラスモノリスを、熱処理によって、本発明によるガラスおよびガラスセラミックに転換した。制御された核形成および制御された結晶化のために施した熱処理を、選択した例について表Vに与える。500°C~560°Cの範囲での1回目の熱処理は通常、メタケイ酸リチウム結晶または二ケイ酸リチウム結晶のための核を有するケイ酸リチウムガラスの形成をもたらし、そして650°C~710°Cでの2回目の熱処理は、メタケイ酸リチウムガラスセラミックの形成をもたらし、そして800°C~920°Cの範囲での3回目の熱処理は、二ケイ酸リチウムガラスセラミックの形成をもたらした。いくつかの実施例において、形成された結晶相を同時に分析しながらの2回目の非等温熱処理を、それぞれの与えられた温度において、高温X線回折HT-XRDによって、1回目の熱処理の後に実施した。全ての熱処理の完了後に得られた結晶相もまた、表Vに列挙する。驚くべきことに、二ケイ酸リチウムを主要結晶相として含有するガラスセラミックが常に得られた。実施例5および6を、1回目および2回目の熱処理のみ実施することにより、さらに繰り返した。この様式で、メタケイ酸リチウムを主要結晶相として含有するガラスセラミックを生成した。20重量までの高いZrO2含有量にもかかわらず、実施例8のみにおいて、ZrO2が二次結晶相として結晶化した。実施例29-ガラスおよびガラスセラミックブランク実施例5による組成を有するガラスを、対応する素材酸化物およびカーボネートの形態を30分間、Turbulaミキサー中で混合し、次いでこの混合物を白金坩堝中1450°Cで120分間融解することによって、調製した。微細に分割されたガラス顆粒を得る目的で、この融解物を水に注いだ。特に高い均質性を有するガラス融解物を得る目的で、このガラス顆粒材料を再度、1530°Cで150分間融解した。この温度を1500°Cまで30分間低下させ、次いで、12.5mmの直径を有する円柱形のガラスブランクを、予熱した分離可能な鋼型または黒鉛型に注いだ。得られたガラス円柱の応力を、550°Cで除去した。メタケイ酸リチウム結晶または二ケイ酸リチウム結晶のための核を有するガラスが得られた。図1は、粉砕したガラス円柱の示差熱分析DSCの結果を示す。図2は、ガラス円柱の高温X線回折HT-XRDを使用した、メタケイ酸リチウムLi2SiO3および二ケイ酸リチウムLi2Si2O5の形成の温度からの依存性を示す。次いで、これらのガラス円柱を、680°C~700°Cで20分間の1回目の結晶化に供した。その加熱速度は、1分間あたり15°Cであった。次いで、これらのガラス円柱を、850°C~880°Cで30分間の2回目の結晶化に供した。この処理の後に、その結晶相の分析は、二ケイ酸リチウムを主要結晶相として含有し、そして低い割合のメタケイ酸リチウムおよびリン酸リチウムを二次相として有する、本発明によるガラスセラミックを示した。図3は、研磨されてHF蒸気で30秒間エッチングされた、結晶化した円柱の走査型電子顕微鏡SEM写真を示す。これらの結晶化した円柱をさらに、910°Cのプレス温度で、EP600プレス炉IvoclarVivadentAGを使用して、ホットプレスによりさらに加工して、試験片を形成した。これらの試験片の特性は、以下のとおりであった:色:白色、半透明、蛍光なし溶解度:24μg/cm22008年9月1日のISO6872による二軸強度:420MPa2008年9月1日のISO6872による破壊靱性:2.0MPam0.5KIC値として、SEVNB法を使用して、2008年9月1日のISO6872に従って決定した熱膨張係数:9.9×10-6×1/K100°C~500°Cの範囲で。実施例30酸化ジルコニウムセラミックへのホットプレス実施例5による二ケイ酸リチウムガラスセラミックをホットプレスによって、920°Cで、3型Y-TZP酸化ジルコニウムセラミックTosohから得られるに、ProgramatEP5000プレスおよび焼成の組み合わせ炉combinedpressandfiringfurnaceIvoclarVivadentAG製,Liechtensteinにおいてプレスした。このコーティングプロセスの完了後、欠損のない接合が得られた。図4は、40HF蒸気でエッチングした後の、この結合の走査型電子顕微鏡SEM写真を示す。実施例31小さい歯のキャップおよびブリッジ枠へのホットプレス密に焼結された酸化ジルコニウムe.maxZirCAD,IvoclarVivadentAGの1つの小さい歯のキャップ、および4要素ブリッジ枠を、燃焼で除去できるプラスチックPMMAを用いて、解剖学的形状の修復物に作製した。ブリッジ枠とプラスチック部品との両方をCAD/CAMプロセスにより製造し、これによって、再現可能な幾何学的形状および層厚さが達成できた。これらの修復物を、歯科用インベストメントコンパウンドIPSPressVestSpeed,IvoclarVivadentAGで包み、プラスチックを燃焼により除去し、そして実施例29による結晶化した円柱をこの枠に910°Cの温度で直接プレスした。中間層裏打ちを、この酸化ジルコニウムに塗布しなかった。冷却の完了後、これらの物品のインベストメントをサンドブラスターで除去し、この際に、コーティングされたガラスセラミックの高い強度に起因して、特別な注意は必要ではなかった。これらの物品を圧縮チャネルから離し、ダイヤモンドグラインダーで再度乾式処理し、次いで、残っているあらゆるインベストメントコンパウンドの残渣を緩める目的で、IPSINVEXLiquidIvoclarVivadentAGで超音波下で20分間処理し、次いで、これらの残渣を、100μmの顆粒サイズを有するAl2O3砂で1バール~2バールの圧力でサンドブラストした。その表面を熱水蒸気で洗浄し、そしてIPSe.maxCeramGlazeIvoclarVivadentAGで770°Cで2回釉がけし、これによって、魅力的な光沢を生じた。この釉がけ焼成中に、特別な冷却緩和冷却を行わなかった。このように調製した修復物すなわち、クラウンおよびブリッジは、美的に好ましく、そして欠損がなかった。これらは、亀裂も気泡も隆起領域も示さなかった。鋸での切断後、本発明によるコーティングされた二ケイ酸リチウムガラスセラミックと、酸化ジルコニウムとの間の優れた結合が、断面のSEMにより認識された。各場合に、8つのクラウンおよび8つのブリッジを、水中に保存しながら、5°Cから55°Cでの熱サイクリングに、咀嚼機Willitec内で、300,000サイクルで供した。試験強度は、100,000サイクルごとに30N、60Nまたは90Nであった。負荷を0.8Hzの周波数でかけた。この上張り構造体において、欠けは全く存在しなかった。実施例32-ガラスおよびガラスセラミックブランク実施例23による組成を有するガラスを出発材料として使用したこと以外は、実施例29を繰り返した。得られた結晶化した円柱を、905°Cの温度のホットプレスによってさらに試験片に加工した。これらの試験片の特性は、以下のとおりであった:色:歯の色、半透明、歯のような蛍光を有する溶解度:30μg/cm22008年9月1日のISO6872による二軸強度:405MPa2008年9月1日のISO6872による熱膨張係数:9.9×10-6×1/K100°C~500°Cの範囲で。実施例33小さい歯のキャップおよびブリッジ枠へのホットプレス実施例32による結晶化した円柱を使用したこと以外は、実施例31を繰り返した。4回までの最終釉がけ焼成後、クラウンおよびブリッジを得、これらもまた、亀裂も気泡も隆起領域も示さなかった。実施例34ガラスセラミックブランク粉末未焼結コンパクト実施例1~28と同様に、実施例24による組成を有する出発ガラスを2回融解した。しかし、このガラスを次いで、鋼型には注がず、微細に分割されたガラス顆粒を得る目的で、水中でクエンチした。このガラス顆粒材料を、核形成および1回目の結晶化を起こす目的で、550°Cで20分間、次いで、680°Cで20分間熱処理した。このように前処理した顆粒を20μmの平均顆粒サイズまで乾式粉砕し、そして0.1重量のセラミック着色顔料と混合した。この混合物をいくらかの水で湿らせ、そして20MPaのプレス圧でプレスして、粉末未焼結コンパクトを形成した。この粉末未焼結コンパクトを850°Cで30分間焼結した。この焼結したブランクの結晶相分析は、主要結晶相としての二ケイ酸リチウム、ならびに各場合において、二次相としての低い割合のメタケイ酸リチウムおよびリン酸リチウムを示した。これらの焼結したブランクを、905°Cでのホットプレスにより、EP600プレス炉IvoclarVivadentAGを使用して試験片にさらに加工した。これらの試験片の特性は、以下のとおりであった:色:歯の色、半透明、歯のような蛍光二軸強度:302MPa2008年9月1日のISO6872による。実施例35小さい歯のキャップへのホットプレス実施例34による焼結されたブランクを使用して小さい歯のキャップ上に圧縮したこと以外は、実施例31を繰り返した。2回の最終釉がけ焼成後、クラウンを得、これらもまた、亀裂も気泡も隆起領域も示さなかった。実施例36小さい歯のキャップ上への焼結実施例34と同様に、0.1重量の顔料で着色した実施例24による組成のガラスセラミック粉末を、調製した。しかし、今回は、粉末ブランクを圧縮しなかった。この粉末をモデル化液e.maxCeramBuildUpLiquid,IvoclarVivadentAGとブレンドし、そして咬合形態をモデル化する目的で、この混合物を、予め製造した酸化ジルコニウムの1つの小さい歯のキャップに塗布した。次いで、このコーティング用混合物を、歯科用炉P500,IvoclarVivadentAG内で、850°Cの保持温度で、2分間の滞留時間で焼結した。焼結後、これらのクラウンの端をダイヤモンドグラインダーで切り落とし、そして2回目をコーティングした。次いで、2回のさらなる釉がけ焼成を770°Cの温度で実施した。美的に高品質の歯の色のクラウン自然に見える蛍光および乳光を有するが得られた。これらもまた、亀裂も気泡も隆起領域も示さなかった。HT-XRD分析において、約2K/分の加熱速度を使用した。"